(57)【要約】【課題】延伸された樹脂シート材を用い、成形した容器に深い嵌り合いの嵌合部を形成することができ、樹脂シート材の持つ透明性と耐熱性を損なうことなく成形が行える樹脂容器の製造方法を提供する。【解決手段】凹型６と凸型７の嵌り合い成形隙間を、成形に用いる延伸された樹脂シート材Ａの厚みと同等以上に設定し、加熱した凹型６と凸型７間に樹脂シート材Ａを投入し、凸型７のプラグ９でこの樹脂シート材Ａを凹型６内に押し込んで蓋容器３にプレス成形した際、蓋容器３の曲がり形状に該当する部分の樹脂シート材Ａを、凸型７の空気孔１１から付加した圧力空気で凹型６に押し付け、同時に凹型６の真空孔１２で吸引することにより曲がり形状を成形する。【選択図】図２
2008284837.tif 000002
【特許請求の範囲】
【請求項１】
凹型と凸型の嵌り合い成形隙間を、成形に用いる樹脂シート材の厚みを圧縮しないシート厚みと同等以上に設定し、加熱した凹型と凸型間に予熱された耐熱性のある樹脂シート材を投入し、凸型でこの樹脂シート材を凹型内に押し込んで成形品にプレス成形した際、成形品の曲がり形状に該当する部分の樹脂シート材を、凹型と凸型の一方から付加した圧力空気で他方に押し付けると同時に、他方から真空引きすることにより曲がり形状を成形する樹脂容器の製造方法。
【請求項２】
上記樹脂シート材は、透明で延伸されたポリエチレンテレフタレートのシート材を用い、凹型と凸型の型温を１３０℃〜２１０℃の範囲に設定し、上記圧力空気のエア圧力を３気圧以上に設定する請求項１に記載の樹脂容器の製造方法。
【発明の詳細な説明】
【技術分野】
【０００１】
この発明は、延伸により予め結晶化された硬質の樹脂シート材を用い、この樹脂シート材の持つ透明で耐熱性を損なうことなく容器に成形することができる樹脂容器の製造方法に関する。
【背景技術】
【０００２】
例えば、スーパーや小売店で惣菜等の食品を販売するために用いられている容器は、中身の食品が見える透明性と、電子レンジ等での食品の加熱が可能となる耐熱性が要求され、このような容器の条件を満たす樹脂シート材として、ポリエチレンテレフタレート（以下単にＰＥＴという）に核材と結晶化促進剤を添加し、加熱〜冷却の工程で高速結晶化させるようにした結晶化ポリエチレンテレフタレート（Ｃｒｙｓｔａｌｌｉｚｅｄ  ＰＥＴ）（以下単にＣＰＥＴという）が一般に用いられている。
【０００３】
ところで、上記したＰＥＴを延伸させた樹脂シート材は、ＣＰＥＴと同等の機能があるものの、未延伸のＰＥＴやＣＰＥＴに比べて硬質、透明になっており、従って、核材や結晶化促進剤の添加が不要となる利点はあっても、成形性に劣るものであり、後述するように、容器の成形材料に使用するのに困難性がある。
【０００４】
上記ＣＰＥＴは、結晶化により不透明(白化)することになるが、融点（２５０℃）に近い雰囲気温度でも変形しない耐熱性に優れているので、オーブン、電子レンジ両用の耐熱性食品樹脂容器として用いられている。
【０００５】
このような耐熱性食品樹脂容器は、一般に容器本体と蓋容器の組み合わせからなり、この容器本体と蓋容器の嵌合面には、逆テーパの嵌合部が周面に沿って設けられ、容器本体に取付けた蓋容器が嵌合部の嵌り合いで簡単に外れることのないような構造になっている。
【０００６】
従来、上記のようなＣＰＥＴシート材を用いた耐熱性食品樹脂容器の成形方法は、柔らかい状態でシートを成形し、この成形時に金型による加熱によって結晶化が生じるため、成形が容易である。
【０００７】
上記のような容器の成形は、加熱金型に凹型と凸型を用い、この、凸型と凹型の嵌り合う部分には嵌合部を成形するために凸部と凹部が設けられており、シート材はこの凸部と凹部で真空圧縮することで逆テーパの嵌合部に成形されることになる。
【発明の開示】
【発明が解決しようとする課題】
【０００８】
ところで、延伸によって予め結晶化させた樹脂シート材を用い、金型によって上記したような容器本体と蓋容器を成形しようとした場合、樹脂シート材が硬質であるため成形性が悪く、熱を加えても成形で小さな曲がり部分やコーナ部分を精度よく成形するのが困難となり、従って、浅い逆テーパのような嵌合部は成形できても、例えば、略半円形断面のような深い嵌り合い形状の嵌合部を成形によって成形するのは困難であり、延伸によって予め結晶化させたＰＥＴの樹脂シート材を容器の成形に用いることができないのが現状である。
【０００９】
そこで、この発明の課題は、延伸によって予め結晶化させたＰＥＴの樹脂シート材を、金型と圧力空気及び真空引きを用いて容器に成形することができるようにし、延伸した樹脂シート材の持つ透明性と耐熱性を生かした樹脂容器の製造方法を提供することにある。
【課題を解決するための手段】
【００１０】
上記のような課題を解決するため、この発明は、凹型と凸型の嵌り合い成形隙間を、成形に用いる樹脂シート材の厚みを圧縮しないシート厚みと同等以上に設定し、加熱した凹型と凸型間に予熱された耐熱性のある樹脂シート材を投入し、凸型でこの樹脂シート材を凹型内に押し込んで成形品にプレス成形した際、成形品の曲がり形状に該当する部分の樹脂シート材を、凹型と凸型の一方から付加した圧力空気で他方に押し付けると同時に、他方から真空引きすることにより曲がり形状を成形する構成を採用したものである。
【００１１】
上記樹脂シート材は、透明で延伸されたポリエチレンテレフタレートのシート材を用い、凹型と凸型の型温を１３０℃〜２１０℃の範囲に設定し、上記圧力空気のエア圧力を３気圧以上に設定するようにすることができる。
【００１２】
ここで、上記成形品の曲がり形状に該当する部分とは、容器本体と蓋容器の嵌合面に設けられる嵌合部であり、この嵌合部が例えば蓋容器の場合、断面略半円形で周壁の内面側に突出する突条となり、このような突条を成形するため、金型は凹型と凸型の嵌り合う成形隙間を、成形に用いる樹脂シート材の厚みを圧縮しないシート厚みと同等以上に設定し、前記凹型の内周面に断面略半円形の突起を周設し、凹型と凸型で樹脂シート材を成形した際、凸型に設けた空気孔から突起の部分に臨む樹脂シート材に向けて３気圧以上の圧力空気を供給し、また、凹型に設けた真空孔から樹脂シートを吸引することで、樹脂シート材を突起に圧着させることにより、突起の形状となる突条を成形するものである。
【００１３】
上記のように、金型による蓋容器の成形時に、樹脂シート材を圧力空気（圧空）と吸引（真空）によって突起の部分に圧着させて、突条を成形することにより、延伸により硬質で成形性が悪い樹脂シート材であっても、嵌り合い深さの深い突条の成形が可能になる。
【００１４】
また、凹型内から成形品を離型する場合、上記真空孔から圧力空気を送り込んで成形品を押し、突起から突条を離脱させることにより、離型が円滑に行えることになる。
【発明の効果】
【００１５】
この発明によると、樹脂シート材に延伸された樹脂シート材を用い、金型の凹型と凸型の嵌り合い成形隙間を、成形に用いる樹脂シート材厚みと同等以上に設定し、加熱した凹型と凸型間に予熱された樹脂シート材を投入して成形品に成形する際、成形品の曲がり形状に該当する部分の樹脂シート材を、凹型と凸型の一方から付加した圧力空気で他方に押し付けると同時に、他方から真空引きすることにより曲がり形状を成形するようにしたので、樹脂シート材を深い曲がり形状に形成することができ、これによって、延伸された硬質の樹脂シート材であっても容器に成形することが可能になる。
【００１６】
また、樹脂シート材を予熱と凹型、凸型の熱によって加熱した状態で、樹脂シート材の成形品における曲がり形状に該当する部分を、凹型と凸型の一方から付加した圧力空気で他方の突起に押し付けることにより曲がり形状に成形するので、容器の嵌合部に金型だけでは成形することのできなかった嵌り合い深さの深い嵌合突条を成形することが可能になり、延伸された樹脂シート材の透明性、耐熱性を生かし、かつ、容器本体と蓋部材による嵌り合い強度の優れた樹脂容器の成形が可能になる。
【発明を実施するための最良の形態】
【００１７】
以下、この発明の実施の形態を添付図面に基づいて説明する。
【００１８】
図４は、この発明の製造方法によって成形する樹脂容器の一例を示し、樹脂容器１は、容器本体２と蓋容器３の組み合わせからなり、蓋容器３は、平面的に四隅が円弧で略正方形となり、縦断面が台形状となる蓋頂部３ａの下部周縁に外方への張り出し部３ｂを環状に設け、この張り出し部３ｂの周囲下部に下向きの周壁部３ｃを設けて形成されている。
【００１９】
また、容器本体２は、周壁２ａの上端部に蓋容器３の周壁部３ｃが外嵌するようになっており、この容器本体２の周壁２ａの上端部と蓋容器３の周壁部３ｃが嵌合部となり、嵌合部には、蓋容器３の周壁部３ｃと容器本体２の周壁２ａに、縦断面が略半円形となり、内周側に向けて突出する一対の嵌合突条４ａと４ｂが設けられている。
【００２０】
上記蓋容器３及び容器本体２を成形するための樹脂シート材Ａは、透明で一軸又は二軸の延伸されたＰＥＴの樹脂シート材を用いる。この樹脂シート材Ａは、前記延伸によって予め結晶化され、硬質で透明のものである。
【００２１】
図１乃至３は、上記蓋容器３を成形するために用いる金型装置５を示し、凹型（メス型）６と凸型（オス型）７の組み合わせによって構成され、型温が例えば１３０℃以上２１０℃までの範囲に設定される。
【００２２】
上記凹型６は、角形で上面がフラットになり、その上面側に蓋容器の成形凹部８が設けられ、この成形凹部８は、蓋頂部３ａの成形部８ａと、その上部周囲に設けた張り出し部３ｂの成形部８ｂと、この成形部８ｂの周囲に設けた周壁部成形部８ｃとで形成されている。
【００２３】
また、凸型７は、角形でその下面側に凹型６の成形凹部８に嵌まり込むプラグ９が突設され、このプラグ９は、蓋頂部３ａの成形部９ａと、その上部周囲に設けた張り出し部３ｂの成形部９ｂと、この成形部９ｂの周囲に設けた周壁部成形部９ｃとを有し、前記成形凹部８の内形に対して樹脂シート材Ａの厚み同等以上の隙間を形成するようになっている。ちなみに、樹脂シート材Ａの厚みが０．３ｍｍの場合、成形凹部８とプラグ９間の隙間は、０．３ｍｍ以上に設定されている。
【００２４】
上記凹型６と凸型７における周壁部成形部８ｃ、９ｃは、上記容器本体２と蓋容器３の嵌合部を成形する部分となり、凹型６の周壁部成形部８ｃの周囲には、図２（ｂ）のように、断面略半円状となって内側に突出する突起１０が周設され、また、凸型７のプラグ９における周壁部成形部９ｃは、前記突起１０の頂部との間に樹脂シート材Ａの厚みと同等以上の隙間を残して抜き差しすることができるように形成されている。
【００２５】
上記凸型７のプラグ９には、蓋容器３の曲がり形状に該当する部分の位置に、樹脂シート材Ａを圧力空気で凹型６に向けて押し付けるための空気孔１１が設けられ、この空気孔１１を設ける位置としては、蓋容器３の蓋頂部３ａの上部弧状部分、蓋頂部３ａと周壁部３ｂの境界部分、凹型６の突起１０に対向する部分であり、何れも周方向に沿って複数箇所に設け、圧力空気は、例えば、３気圧以上のエア圧力で樹脂シート材Ａを凹型６に向けて押圧するようになっている。
【００２６】
また、上記凹型６には、樹脂シート材Ａをこの凹型６の内面に吸着させるための真空孔１２が設けられている。この真空孔１２を設ける位置は、図２（ｂ）と（ｃ）のように、突起１０の近接位置で凹型６内に開口するよう設定し、周方向に沿って複数箇所に設けるようにする。
【００２７】
この真空孔１２は、蓋容器３の成形時における成形凹部８の内周と樹脂シート材Ａ間にある空気を排気すると共に、凹型６から蓋容器３を離型するときに圧力空気を供給して樹脂シート材Ａを内側に押し、突起１０から嵌合突条４ｂを離脱させて離型を容易にするために用いられる。
【００２８】
次に、上記凹型６と凸型７及び透明な延伸されたＰＥＴの樹脂シート材Ａを用いた蓋容器３の製造方法を説明する。
【００２９】
上下に対向させた凹型６と凸型７のプラグ９を１３０℃以上２１０℃までの範囲の温度に加熱し、凸型７の空気孔１１を圧縮空気の供給源と接続した離型状態で、一定の大きさに裁断され、予め所定の温度に予熱された例えば厚みが０．３ｍｍの樹脂シート材Ａを凹型６の上面に載置し、凹型６に対して凸型７を下降させることで、プラグ９で樹脂シート材Ａを成形凹部８に向けて押し込み、樹脂シート材Ａを挟み込むことで、予熱と凹型６と凸型７の熱で軟化した樹脂シート材Ａをプレス圧力により蓋容器３に成形する。
【００３０】
上記凹型６と凸型７で蓋容器３をプレス成形した際、凸型７に設けた空気孔１１から突起１０の部分及び曲がり形状に該当する部分に臨む樹脂シート材Ａに向けて３気圧以上の圧力空気を供給し、予熱と凹型６と凸型７の熱で軟化した樹脂シート材Ａの突起１０及び曲がり形状に臨む部分を、前記圧力空気で凹型６の内面に圧着させ、これと同時に凹型６の真空孔１２で樹脂シート材Ａの突起１０の近傍部分を、凹型６の内周面に吸着させることにより、蓋容器３における突起１０及び曲がり形状の成形を行うものである。
【００３１】
上記予備加熱された樹脂シート材Ａを、予熱と凹型６と凸型７の熱で軟化させた状態で、圧力空気で凹型６の内面に圧着させ、同時に真空孔１２で樹脂シート材Ａを凹型６の内周面に吸着させるようにすると、延伸により結晶化して硬質である樹脂シート材Ａであっても、突起１０及び曲がり形状に沿った形状になるよう正確に成形することができ、特に、突起１０の部分においては突起１０の形状に沿って樹脂シート材Ａを正確に成形することができ、深さが深い断面形状の嵌合突条４ｂを成形することができる。
【００３２】
蓋容器３の成形後に凸型７を抜き取るが、その際、真空孔１２に圧力空気を供給して樹脂シート材Ａを内側に押し、突起１０から嵌合突条４ｂを離脱させて離型を容易にする。
また、蓋容器３の離型時に、蓋容器３の表面に冷却空気を吹き付けながら、表面だけを固化して全体が均一に固化しないうちに蓋容器３を凹型６から取出すようにすることもできる。
【００３３】
このように、蓋容器３の表面に冷却空気を吹き付けると、表面が固化しても内側がまだ柔らかい状態にあり、その柔らかい部分によって凹型６からの抜き取りに柔軟に対応できると共に、前記表面の固化した部分が、その内部の柔らかい部分を保護するので、抜き取りの際の突起１０からの反作用に抵抗でき、凹型６の突起１０から嵌合突条４ｂを簡単に型崩れすることなく脱型させることが可能になり、抜き取った成形後の蓋容器３は自然固化させる。
【００３４】
上記のように、蓋容器３の成形において、凹型６と凸型７の嵌り合い成形隙間を、成形に用いる樹脂シート材Ａの厚みを圧縮しない隙間に設定することにより、樹脂シート材Ａの圧縮による組成の変化発生がなく、透明で延伸され樹脂シート材Ａのもつ特性を損なうことなく蓋容器３に成形することができ、透明性、耐熱性を備え、収納した食品のオーブンや電子レンジによる直接加熱が可能な蓋容器３を得ることができる。
【００３５】
なお、樹脂容器１として蓋容器３の製造方法を述べたが、容器本体２もこの蓋容器３と同様の手順で成形することができる。容器本体２の成形に用いる金型装置の場合、凹型の成形凹部と凸型のプラグの嵌り合いによって形成される成形隙間は、容器本体の形状に適応したものとし、プラグに嵌合突条を成形するための凹溝を設け、プレス成形時に凹型に設けた空気孔から圧力空気を吹付け、凸型の真空孔から吸引して樹脂シート材を凹溝に押し付けることで嵌合突条を成形すればよい。
【図面の簡単な説明】
【００３６】
【図１】樹脂容器の成形に用いる金型装置の凸型を半分切り欠いた状態の平面図
【図２】（ａ）は図１の矢印ａ−ａ線に沿って拡大した縦断正面図、（ｂ）は同じく図１の矢印ｂ−ｂ線に沿って拡大した縦断正面図、（ｃ）は同じく図１の矢印ｃ−ｃ線に沿って拡大した縦断正面図
【図３】金型装置の凹型と凸型を示す分解した斜視図
【図４】樹脂容器を示す一部切り欠き正面図
【符号の説明】
【００３７】
１          樹脂容器
２          容器本体
３          蓋容器
４ａ、４ｂ  嵌合突条
５          金型装置
６          凹型
７          凸型
８          成形凹部
９          プラグ
１０        突起
１１        空気孔
１２        真空孔
【図１】
2008284837.tif 000003
【図２】
2008284837.tif 000004
【図３】
2008284837.tif 000005
【図４】
2008284837.tif 000006